СТОЙКАЯ К ПРОРЕЗАНИЮ МАСЛО- И ОГНЕСТОЙКАЯ ПЕРЧАТКА И СПОСОБ ЕЕ ИЗГОТОВЛЕНИЯ

1. Стойкая к разрезанию масло- и огнестойкая композитная нить без воспламеняющихся волокон, содержащая:
стержень, состоящий из одной или большего числа стренг из стекловолокна;
амортизирующую оболочку стержня из стойких к разрезанию очень тонких штапельных волокон, удерживаемых вместе за счет трения между волокнами, созданного во время формирования упомянутой оболочки стержня на кольцепрядильной машине;
окружающую упомянутую оболочку стержня одну или более оплеток, внутренних и наружных, из огнестойкой нити, навитых в противоположных направлениях таким образом, чтобы упомянутая оболочка стержня была покрыта ими не полностью;
- при этом с помощью амортизирующей оболочки стержня предотвращается обрыв упомянутых стренг из стекловолокна из-за резких изгибов на вязальной машине; а
- упомянутые одна или более оплеток, внутренних и наружных, предотвращают роспуск упомянутой оболочки стержня при прохождении композитной нити через вязальную машину.
2. Нить по п.1, в которой упомянутый стержень дополнительно содержит волокна, выбранные из группы, состоящей из: стальных волокон и параарамидных волокон.
3. Нить по п.1, в которой упомянутая оболочка стержня содержит параарамидное волокно и очень тонкое штапельное модакриловое волокно.
4. Нить по п.1, в которой упомянутая оболочка стержня содержит 60% параарамидного волокна и 40% модакрилового волокна.
5. Нить по п.1, содержащая: 15-25 мас.% стекловолокна, 5-11 мас.% модакрилового волокна и 67-77 мас.% параарамидного волокна.
6. Гибкая стойкая к прорезанию масло- и огнестойкая перчатка, содержащая:
стойкую к разрезанию масло- и огнестойкую вязаную основу перчатки, содержащую множество петель, изготовленных из композитной огнестойкой нити без воспламеняющихся волокон;
причем упомянутая композитная нить имеет стержень, содержащий стекловолокно, снабженный амортизирующей оболочкой стержня, выработанной на кольцепрядильной машине из стойкого к разрезанию очень тонкого штапельного волокна, и упомянутая оболочка стержня обвита одной или более оплеток, внутренних и наружных, содержащих волокно из сложного полиэфира, параарамидное волокно или оба волокна;
при этом упомянутая вязаная основа перчатки покрыта огнестойким полимерным латексным покрытием, выбранным из хлорсодержащих полимеров.
7. Перчатка по п.6, в которой композитная огнестойкая нить имеет тонину в диапазоне от 900 денье до 1800 денье.
8. Перчатка по п.6, в которой стекловолокно имеет тонину в диапазоне от 200 денье до 900 денье; штапельное, стойкое к разрезанию волокно включает параарамидное волокно и модакриловое волокно, и упомянутые одна или более стренг оплетки, внутренней и наружной, навиты в противоположных направлениях друг относительно друга и обе содержат параарамидное волокно.
9. Гибкая стойкая к прорезанию масло- и огнестойкая токонепроводящая перчатка, содержащая:
- стойкую к прорезанию вязаную основу перчатки, содержащую множество петель, изготовленных из композитной огнестойкой нити, имеющей общую тонину в диапазоне от 900 денье до 1800 денье;
- причем упомянутая нить содержит: стержень, содержащий стекловолокно, имеющий амортизирующую оболочку стержня, выработанную на кольцепрядильной машине из стойкого к разрезанию, очень тонкого штапельного волокна, имеющего тонину отдельного волокна в диапазоне от 0,5 денье до 2,5 денье, при этом штапельное волокно состоит по существу из параарамидного волокна и модакрилового волокна; и одну или более оплеток, внутренних и наружных, содержащих параарамидное волокно, волокно из сложного полиэфира или оба волокна; и
- полимерное полихлоропреновое латексное покрытие, сцепленное с вязаной основой перчатки;
- при этом сочетание основы перчатки, стойкой к прорезанию, с полихлоропреновым полимерным латексным покрытием обеспечивает перчатку, стойкую к вспышкам углеводорода, пригодную к использованию в маслянистой окружающей среде; и
- и сочетание основы перчатки, стойкой к прорезанию, с полихлоропреновым полимерным латексным покрытием обеспечивают противодействие возникновению короткого замыкания электрических цепей.
10. Перчатка по п.9, в которой полихлоропреновым латексным покрытием покрыта ладонь и множество пальцев перчатки.
11. Перчатка по п.9, имеющая толщину в диапазоне от приблизительно 1,1 мм до приблизительно 1,5 мм.
12. Перчатка по п.9, в которой штапельное волокно включает параарамидное волокно в количестве 60 мас.% и модакриловое волокно в количестве 40 мас.%.
13. Способ изготовления гибкой стойкой к прорезанию масло- и огнестойкой перчатки, согласно которому:
- обеспечивают вязаную основу в форме перчатки, стойкую к прорезанию, содержащую множество петель, изготовленных из композитной огнестойкой нити, имеющий стержень, содержащий стекловолокно, амортизированный очень тонким штапельным стойким к разрезанию волокном, наработанным на кольцепрядильной машине, и одну или более оплеток, внутренних и наружных, содержащих волокно из сложного полиэфира, параарамидное волокно или оба волокна, причем нить не содержит воспламеняющихся волокон; и приклеивают полимерное полихлоропреновое латексное покрытие к вязаной основе перчатки.
14. Способ по п.13, согласно которому:
создают вязаную основу в форме перчатки, стойкую к прорезанию, связанную из композитной огнестойкой нити, имеющей общую тонину в диапазоне от 900 денье до 1800 денье;
надевают вязаную основу перчатки на керамическую или металлическую оправку в форме руки;
опускают оправку и вязаную стойкую к прорезанию огнестойкую основу перчатки в раствор коагулянта;
извлекают оправку и вязаную основу перчатки, покрытую коагулянтом, и сушат покрытие из коагулянта;
опускают оправку и основу перчатки, покрытой коагулянтом, в резервуар, содержащий водную эмульсию полихлоропренового полимерного латекса таким образом, чтобы полимерный полихлоропреновый латекс дестабилизировался, локально окружая вязаную основу перчатки, и образовывал слой скоагулировавшего полихлоропренового латекса;
извлекают оправку и вязаную основу перчатки, покрытую с загущенным, или скоагулировавшим, полихлоропреновым полимерным латексным покрытием; и
нагревают оправку и вязаную основу перчатки, покрытую загущенным, или скоагулировавшим, полихлоропреновым полимерным латексным покрытием, до температуры вулканизации полихлоропренового латексного покрытия для получения перчатки с отверженным покрытием со стойкой к прорезанию огнестойкой вязаную основой перчатки, приклеенной к полихлоропреновому полимерному латексному отверженному покрытию.
15. Способ ведения работы в маслянистой окружающей среде, содержащей гудрон или нефть, включающий ношение стойкой к прорезанию масло- и огнестойкой токонепроводящей перчатки, содержащей вязаную основу перчатки, изготовленную из композитной огнестойкой нити, имеющей стержень, содержащий стекловолокно, амортизированный оболочкой стержня из очень тонкого, штапельного, стойкого к разрезанию волокна, наработанного на кольцепрядильной машине, и одну или более оплеток, внутренних и наружных, содержащих волокно из сложного полиэфира, параарамидное волокно или оба волокна, причем нить не содержит воспламеняющихся волокон; и полимерное полихлоропреновое латексное покрытие, сцепленное с вязаной основой перчатки; при этом перчатка является стойкой к вспышкам углеводорода.